Brevet FR2666443A1 — publié le 19920306

i Matériau à base de polymère conducteur électronique comprenant des particules magnétiques et son procédé de fabrication. La présente invention a pour objet un matériau conducteur de l'électricité possédant de plus des propriétés magnétiques. De façon plus précise, elle concerne un matériau conducteur de l'électricité constitué d'un polymère conducteur électronique dans lequel sont réparties de façon homogène des particules magnétiques. Des matériaux de ce type réalisés sous la forme de couches minces d'épaisseur contrôLable, déposées ou non sur un support, ou sous la forme de poudre sont très intéressants pour la réalisation d'éléments de stockage de l'information car grâce à leurs propriétés conductrices et magnétiques, ils permettent le stockage d'informations multiples. Pour la réalisation de tels matériaux, il convient donc d'immobiliser des particules magnétiques dans un polymère conducteur électronique en les dispersant de façon homogène dans ce polymè- re, et de pouvoir régler à la valeur voulue la quantité de particules magnétiques dispersées. On connaît des polymères conducteurs électroniques tels que le polypyrrole, le polythio- phène et la polyaniline; ceux-ci peuvent être préparés par oxydation chimique ou électrochimique des monomères correspondants, ce qui conduit à des polymères dopés par un ion approprié, générale- ment un anion On peut utiliser des anions particu- liers tels que les hétéropolyanions pour améliorer l'usage des propriétés catalytiques de ces hétéropolyanions par inclusion dans un polymère conducteur, comme il est décrit dans le document FR-A 2 625 598. Dans ce document, on réalise le dopage par l'hétéropolyanion lors de la synthèse du polymè- re conducteur électronique en ajoutant cet hétéropo- lyanion dans la solution de monomères utilisée, par exemple une solution dans l'acétonitrile. Ce dopage peut donc être réalisé facilement lors de la synthèse en raison de la petite taille ( o A) et du caractère anionique du dopant à inclure dans le polymère. En revanche, dans le cas de particules magnétiques, il ne s'agit pas d'un dopant naturel- lement anionique et les particules ont des tailles o plus importantes ( 100 A); aussi leur inclusion lors de la synthèse du polymère pose certains problèmes. Yoneyama et a I ont décrit dans Chemistry Letters, 1989, p 1067-1070, l'incorporation de particules d'oxyde métallique dans des films de polypyrrole en chargeant négativement ces particules d'oxyde pour qu'elles puissent jouer le rôle de dopant comme les hétéropolyanions Dans ce cas, pour que les particules d'oxyde soient chargées négativement, il est nécessaire de réaliser la polymérisation du pyrrole dans une solution aqueuse ayant un p H approprié supérieur au point isoélectri- que de l'oxyde, mais inférieur à 11 Il s'ensuit, comme cela a été précisé récemment dans J. Electrochem Soc, 1990, vol 137, p 1793-1796, que le polypyrrole synthétisé dans ces conditions de p H élevé est souvent mauvais conducteur ou même isolant, ce qui inhibe toute croissance électrochimique du film. Lorsqu'on disperse des particules magnéti- ques telles que des particules d'oxyde de formule Fe 2 MO 4 dans laquelle M est un atome de métal biva- lent, dans une solution aqueuse, on peut obtenir des particules chargées superficiellement mais la nature de la charge varie selon qu'il s'agit d'un milieu acide ou d'un milieu basique Ainsi, ces particules deviennent cationiques en milieu acide alors qu'elles sont anioniques en milieu basique et totalement déchargées à un p H de 7,5 environ Cette charge des particules est due à l'absorption du ligand OH provenant de la solution aqueuse sur des atomes de fer superficiels et ce ligand confère aux grains des charges négatives en milieu alcalin et positives en milieu acide. De plus, pour que les particules soient dispersées de façon homogène dans le polymère au cours de la synthèse de celui-ci, il est néces- saire qu'elles restent en suspension dans le milieu utilisé pour la polymérisation, c'est-à-dire qu'il ne doit pas y avoir de possibilité de floculation de la suspension. Ainsi, dans le cas de particules magnéti- ques, il est nécessaire de respecter des conditions très précises pour que les particules soient char- gées négativement et restent en suspension, ce qui est rarement compatible avec les conditions utilisées pour la synthèse de polymères conducteurs électroniques. La présente invention a précisément pour objet un polymère conducteur électronique dans lequel sont dispersées des particules magnéti- ques, qui peut être préparé en utilisant divers milieux à partir d'une suspension de particules magnétiques adaptée à ces divers milieux. Selon l'invention, ce matériau conducteur de l'électricité qui possède des propriétés magnéti- ques, comprend un polymère conducteur électronique dans lequel sont dispersées de façon homogène des particules magnétiques liées chimiquement au polymère ou jouant le rôle de dopant du polymère. Les polymères conducteurs électroniques utilisés dans l'invention peuvent être des polymères conjugués tels que les polypyrroles, les polythio- phènes et les polyanilines On peut aussi utiliser dans l'invention des polymères de dérivés substitués du thiophène, du pyrrole ou de l'aniline. A titre d'exemple, les dérivés substitués du pyrrole, du thiophène et de l'aniline peuvent répondre à la formule: R 3 R R 2 (II) NH 2 dans laquelle X représente S ou NR 3 avec R 3 étant un atome d'hydrogène, un radical alkyle ou un radical aryle, et R 1 et R 2 qui peuvent être identiques ou différents, représentent un atome d'hydrogène, un radical alkyle linéaire ou ramifié, par exemple un radical alkyle de 2 à 20 atomes de carbone, éventuellement substitué par des groupements à atome d'azote, de soufre ou d'oxygène, ou un radical aryle, par exemple phényle ou alkylpyridine R 1 et R 2 peuvent aussi représenter des groupements chargés négativement ou charges positivement, par exemple des groupements acides ou basiques. On peut aussi utiliser dans l'invention des polymères conjugués obtenus à partir de paraphé- nylènediamine, d'acétylène, de benzène et de leurs dérivés substitués Des polymères solubles (polymères d'alkylthiophène), des polymères à précurseurs solubles (polyparaphénylène vinylène) ou en émulsion latex peuvent aussi être utilisés, en particulier pour la synthèse chimique. Les particules magnétiques incluses dans le polymère conducteur électronique sont de préférence des particules d'oxyde répondant à la formule: Fe 2 MO 4 dans laquelle M est un atome de métal bivalent choisi parmi Fe, Co, Mn, Cu et Ni. A titre d'exemple, on peut utiliser en particulier l'oxyde de fer P-Fe 203 (maghémite). Ces particules ont généralement des dimensions faibles, allant de 5 à 20 nm. Dans le matériau conducteur de l'inven- tion, la quantité de particules magnétiques présente dans le polymère conducteur est choisie en fonction des propriétés que l'on veut obtenir. Les matériaux de l'invention peuvent être préparés, soit par des procédés de polyméri- sation directe d'un monomère approprié, en présen- ce ou non d'une suspension colloidale des particu- les magnétiques à inclure, soit par un procédé permettant d'échanger les ions dopants présents dans un polymère conducteur électronique déjà réalisé par des particules magnétiques chargées. Les procédés de polymérisation directe peuvent être mis en oeuvre de trois façons diffé- rentes. Ainsi, selon un premier mode de réalisa- tion du procédé de l'invention, celui-ci, consiste à polymériser un monomère précurseur du polymère conducteur électronique, dans un milieu comprenant une suspension colloîdale de particules magnéti- ques auxquelles sont fixés des groupes organiques chargés négativement. Dans ce premier mode de réalisation, on utilise donc une suspension colloidale de particules magnétiques portant en surface des charges négatives, pour que ces particules jouent le rôLe d'ions dopants du polymère. Ces charges négatives peuvent provenir d'agents complexants capables de complexer un élément de la particule magnétique tout en conser- vant un groupe anionique libre, par exemple un groupe acide comme COO-, 503-, O 503 ou P 04-. Lorsque la particule magnétique contient du fer, on peut utiliser les agents complexant le fer et possédant de plus un groupe acide disponible. A titre d'exemples de tels agents complexants, on peut citer les polyacides polyalcools aliphatiques saturés ou non dont l'un ou plusieurs carbones portent à la fois une fonction acide carboxylique et une fonction alcool, tels que l'acide citrique, l'acide tartrique, l'acide tartronique, l'acide mésoxalique, l'acide malique, et l'acide glutarique. Ces complexants peuvent aussi être des composés non-aliphatiques, notamment aromatiques, auquel cas le groupement OH peut être plus- éLoigné du groupement carboxylique, comme dans le cas de l'acide 5 sulfosalicylique Certains composés contenant des hétérocycles se fixent également, notamment l'acide ascorbique. Ces molécules complexant le fer peuvent S aussi comprendre un groupement -SH à la place du groupement -OH, par exemple l'acide 2,3-dimer- captosuccinique, qui peut se complexer sur les particules. La condition principale pour que les particules une fois complexées puissent être utilisées dans l'invention est que la molécule complexante, une fois fixée, possède encore au moins une fonction ionisable capable d'être chargée négativement. Les particules magnétiques modifiées comportant ces charges négatives peuvent être préparées en traitant par un agent complexant approprié une suspension aqueuse de particules magnétiques non modifiées, telle que les fluides magnétiques décrits dans FR-A 2 461 521, qui sont des solutions aqueuses de polyoxoanions de Fe(III) et d'au moins un métal au degré d'oxy- dation (II) avec un cation associé. Ainsi, on peut préparer des particules magnétiques sur lesquelles sont fixés des anions citrates en ajoutant de l'acide citrique à une suspension de particules de M Fe 204 dans de l'acide nitrique, en remettant en suspension dans de l'eau le précipité obtenu et en ajoutant de l'hydroxyde de tétraméthylammonium. On obtient ainsi des particules magnéti- ques liées par une liaison de coordination aux anions fixés dont les charges sont compensées par un contre-ion tel que N+(CH 3)4, présent dans la solution. Grâce au choix de l'anion fixé, on peut obtenir une suspension stable de particules conservant leurs charges négatives dans les conditions de polymérisation choisies. Ces particules modifiées sont donc différentes des polyoxoanions de départ et elles permettent d'utiliser divers milieux et diverses conditions de polymérisation, ce qui n'était pas envisageable avec les particules non modifiées. Selon l'invention, la polymérisation du monomère en présence de la suspension colloida- le de particules magnétiques modifiées peut être effectuée, soit par voie électrochimique, soit par voie chimique. Lorsqu'on opère par voie électrochimique, la suspension colloidale de particules magnétiques modifiées peut jouer le rôle d'électrolyte, mais on peut aussi ajouter au milieu de polymérisation des électrolytes classiques tels que des perchlorates comme le perchlorate de lithium ou de tétrabutylammonium, des chlorures comme le chlorure de sodium, des sulfonates comme le polystyrène sulfonate de sodium, (C 4 H 9)4 N+CF 3- 503-, Na+CH 3-C 6 H 5-SO 3-, (C 2 H 5)4 N+CF 3503-, et des sulfates comme Na+CH 3 (CH 2)11-O 503- Pour réaliser l'oxydation du monomère par voie électrochimique, on applique une diffé- rence de potentiel entre deux électrodes immergées dans la solution du monomère qui comprend la suspension colloïdale de particules magnétiques, et on forme ainsi directement sur l'une des électrodes un dépôt de polymère conducteur électro- nique dopé par les particules magnétiques chargées. La polymérisation par oxydation électrochimique du monomère conduit à un polymère chargé et correspond au schéma réactionnel suivant, dans le cas du pyrrole: n O > W + 2 n H+ + n( 2 +&)e- NH Les charges positives du polymère sont compensées par des anions provenant de l'électro- lyte qui joue le rôle de dopant Dans l'invention ces ions dopants sont constitués par les particu- les magnétiques modifiées chargées négativement qui sont de la sorte réparties de façon homogène dans le polymère conducteur. Lorsqu'on associe un électrolyte classique à la suspension colloidale de particules magnéti- ques modifiées, il y a compétition entre les particules magnétiques et l'anion de l'électrolyte ajouté pour les sites chargés positivement du polymère, ce qui conduit à un polymère comprenant deux types d'ions dopants On peut régler de la sorte la quantité de particules magnétiques présentes dans le polymère formé en choisissant de façon appropriée la quantité d'électrolyte ajoutée. Les électrodes utilisées pour le dépôt du polymère conducteur peuvent être de différents types Elles peuvent être réalisées par exemple, en platine, en carbone, en or ou en oxyde mixte d'étain et d'indium. Les particules magnétiques d'oxyde de formule Fe 2 MO 4utilisées dans ce premier mode de réalisation de l'invention peuvent être prépa- rées par un procédé comprenant une réaction de coprécipitation en milieu alcalin d'un mélange de sel ferrique et de sel du métal divalent M, suivi d'un traitement de stabilisation des particules obtenues pour modifier leur surface par fixation de groupes organiques chargés négati- vement. Dans ce premier mode de réalisation de l'invention, on peut aussi réaliser la polymé- risation du monomère par voie chimique au moyen d'un agent oxydant approprié qui peut être un composé inorganique, par exemple un persulfate ou un sel métallique, ou un composé organique chargé ou non chargé comme le chloranil et la dichlorodicyanobenzoquinone (DDQ). Dans ce cas, on opère comme précédemment en présence d'une suspension colloidale de parti- cules magnétiques modifiées, c'est-à-dire portant des groupes organiques chargés négativement, pour doper également le polymère par ces particules. La réaction de polymérisation est identi- que à celle décrite précédemment pour la polyméri- sation par oxydation électrochimique, et l'on peut également régler la quantité de particules magnétiques introduites dans le polymère conduc- teur en ajoutant au milieu d'autres anions dopants. En fin d'opération, on récupère le polymè- re conducteur dopé sous la forme de précipité que l'on sépare de la solution. Les milieux, c'est-à-dire les solvants utilisés dans ce premier mode de réalisation de l'invention pour la polymérisation chimique ou électrochimique du monomère précurseur peuvent 1 1 être de différents types et dépendent en particu- lier de la solubilité et de la stabilité du monomère et de la suspension colloidale de particules magnétiques utilisée. Avec des particules magnétiques formées d'oxyde Fe 2 MO 4 avec M représentant un atome de métal bivalent tel que Fe, Co ou Mn, et un monomère constitué par du pyrrole ou l'un de ses dérivés substitués, on peut utiliser des solvants organiques par exemple l'acétonitrile, l'alcool éthylique, l'éther, des solvants aqueux ou des solvants mixtes (eau acétonitrile, eau chlorure de méthylène). Lorsque le monomère est l'aniline, on doit utiliser un milieu acide Lorsqu'il s'agit du thiophène, on préfère un milieu totalement anhydre, bien que l'on puisse aussi utiliser une émulsion de thiophène dans l'eau. Ce premier mode de réalisation du procédé de l'invention est donc très avantageux puisqu'il permet, en choisissant de façon appropriée la nature des groupes chargés négativement fixés sur les particules magnétiques, de réaliser la polymérisation du monomère dans le solvant et les conditions les plus appropriées, sans rencontrer de problèmes de stabilité et de compatibilité pour la suspension colloidale de particules magnétiques utilisée. De plus, ce procédé permet un contrôle précis de la quantité de particules magnétiques introduites dans le polymère conducteur en uti- lisant, lors de la synthèse du polymère, la compéti- tion entre les particules magnétiques et un autre anion dopant classique. On peut ainsi obtenir par ce premier mode de réalisation de l'invention, un film déposé ou non sur un support (électrode) ou encore une poudre du polymère conducteur dopé par les particules magnétiques Généralement, on soumet la poudre ou le film à un lavage suivi d'un séchage sous vide, à une température appropriée qui dépend en particulier du solvant utilisé pour le lavage et de la stabilité du polymère formé. Les poudres peuvent être utilisées telles quelles, ou bien pressées sous la forme de pastil- les ou encore frittées avec différents additifs. On peut aussi disperser ces poudres dans un gel. Lorsque le polymère est préparé par voie électrochimique, on peut utiliser directement le film déposé sur l'électrode, ou le décoller de cette électrode pour récupérer uniquement le polymère conducteur dopé par les particules magnétiques Dans ce dernier cas, le film peut être utilisé tel quel ou sous la forme de poudre après un broyage approprié. Selon un second mode de réalisation du procédé de l'invention, celui-ci consiste à polymériser un monomère précurseur du polymère conducteur électronique dans An milieu comprenant une suspension colloidale de particules magnéti- ques auxquelles sont fixés des groupes organiques charges positivement. Ce second mode de réalisation de l'inven- tion est adapté au cas o la charge globale du polymère formé par polymérisation chimique ou électrochimique du monomère est négative, en raison de la présence sur le monomère de substituants chargés négativement. Dans ce cas, les charges négatives du polymère sont compensées par les charges positives des particules magnétiques modifiées présentes dans le milieu de po Lymérisation. Comme dans le premier mode de réalisation du procédé, la polymérisation peut être effectuée par voie chimique ou électrochimique, en présence ou non d'un électrolyte classique Dans le cas o l'on utilise un électrolyte classique, on règle également la quantité de particules magnétiques dispersées dans le polymère en choisissant de façon appropriée la quantité d'électrolyte ajoutée. Les particules magnétiques modifiées comportant des groupes organiques chargés positi- vement peuvent être préparées en traitant par un agent complexant approprié une suspension aqueuse de particules non modifiées telle que les fluides magnétiques du FR-A 2 461 521. L'agent complexant utilisé est une molécu- le complexante qui, une fois fixée sur la particu- le, possède encore au moins une fonction ionisable capable de maintenir une charge positive sur la particule, par exemple une fonction ammonium ou phosphonium quaternaire - Dans ce second mode de réalisation du procédé, les particules magnétiques compensent l'excès de charge négative par rapport à celles neutralisant le dopage positif du polymère. A titre d'exemple de polymère obtenu dans ces conditions, on peut citer le polypyrrole de formule 03 (CH 2)m $S 03-N( 0,7 Fe 304 +) m = 2 à 20 Selon un troisième mode de réalisation du procédé de l'invention, on prépare le polymère conducteur comprenant les particules magnétiques par polymérisation d'un monomère précurseur Lié chimiquement à une particule magnétique. Comme précédemment, la polymérisation peut être effectuée par oxydation chimique ou électrochimique. Dans ce troisième mode de réalisation du procédé de l'invention, on utilise ainsi un monomère précurseur lié chimiquement à une particule magnétique, ce qui assure d'inclure directement la particule dans le polymère conducteur lors de la polymérisation. La particule magnétique peut être liée au monomère par une liaison covalente, une liaison ionique ou une liaison complexante, éventuellement par l'intermédiaire d'un bras espaceur. Dans un premier temps, il s'agit donc de substituer le monomère précurseur par une entité dont l'une des extrémités peut se fixer à la surface des particules magnétiques, par complexation d'atomes métalliques des particules ou par compensation des charges superficielles de ces particules Cette substitution du monomère peut se faire par l'intermédiaire d'une chaiîne aliphatique, aromatique ou mixte. Lorsque le monomère de départ répond à laformule R R 2 X 1 dans laquelle X, R 1 et R 2 ont la signification donnée ci-dessus, cette substitution est effectuée sur R 1 ou R 2. Lors de la polymérisation du monomère précurseur ainsi modifié, on aura l'inclusion dans le polymère des anions dopants classiques conférant au polymère le caractère conducteur. Dans ce troisième mode de réalisation du procédé de l'invention, on peut contrôler la quantité de particules magnétiques présentes dans le polymère conducteur en réalisant la copolymérisation des monomères précurseurs liés chimiquement aux particules magnétiques, avec des monomères précurseurs non liés à des particules magnétiques Ainsi, en réglant la quantité de monomère non lié présente dans le milieu de polymérisation, on peut contrôler la quantité de particules magnétiques dispersées dans le polymère conducteur. Les monomères liés à des particules magnétiques utilisés dans ce troisième mode de mise en oeuvre du procédé de l'invention peuvent être préparés en substituant le monomère précurseur par une chaîne aliphatique ou aromatique comportant à son extrémité libre un groupement complexant du fer, par exemple un carbone portant à la fois une fonction acide carboxylique et une fonction alcool. A titre d'exemple de tels monomères substitués, on peut citer ceux répondant aux formules suivantes: (CH 2)m I CHOH COOH et (CH 2)m I m = 2 à 20 Dans ce troisième mode de mise en oeuvre du procédé de l'invention, on peut aussi substi- tuer le monomère précurseur par une chaîne alipha- tique ou aromatique comportant en bout de chaîne un groupe ionisable chargé capable de compenser la charge superficielle d'une particule magnétique chargée. A titre d'exemples de tels monomères substitués, on peut citer ceux répondant aux formules: W (CH 2)m NR 3 + (CH 2)m-NR 3 avec m = 2 à 20 R = alkyle ou aryle N I (CH 2)m NR+ Lorsqu'on utilise dans le milieu de polymérisation des monomères non liés à des particules magnétiques, il peut s'agir du même type de monomères que les monomères liés ou de monomères différents, compatibles et polymérisa- bles avec les monomères liés. On peut utiliser par exemple le pyrrole ou le bithiophène-2,2 ' avec du thiophène substitué lié ou du pyrrole substitué lié. Les monomères liés peuvent être préparés en mettant en contact une suspension des particu- les magnétiques avec une solution du monomère substitué par l'agent complexant ou le groupe ionisable capable de compenser les charges des particules en suspension. Dans ce troisième mode de réalisation du procédé de l'invention, on peut effectuer la polymérisation par voie chimique ou électrochi- mique en utilisant les mêmes milieux, les mêmes conditions et les mêmes modes opératoires que dans les premier et deuxième mode de réalisation du procédé de l'invention Dans ce cas, toutefois, la stoechiométrie et les conditions d'électropolymérisation pourront être différentes puisque la particule ne joue pas le rôle d'ion dopant Selon un quatrième mode de réalisation du procédé de l'invention, on prépare tout d'abord de façon classique un polymère conducteur électro- nique dopé par des ions, et on échange ensuite au moins une partie des ions dopant le polymère conducteur par mise en contact de celui-ci avec une suspension de particules magnétiques chargées, ayant la même charge que les ions dopants. Ainsi, les particules magnétiques de la suspension présentent des charges positives lorsque le polymère est globalement chargé positivement, et elles présentent des charges négatives lorsque le polymère est dopé par des anions. Dans ce cas, on peut régler la quantité de particules magnétiques incluses dans le polymè- re conducteur en réglant de façon appropriée la concentration en particules magnétiques de la suspension et la durée de mise en contact du polymère conducteur avec la suspension. Les particules magnétiques utilisées dans ce quatrième mode de réalisation du procédé de l'invention peuvent être également des particu- les magnétiques sur la surface desquelles ont été fixes des agents complexants comportant un groupe ionisable susceptible d'être chargé négativement ou positivement. Ainsi, on peut utiliser les mêmes particu- les magnétiques modifiées que dans les premier et second modes de réalisation du procédé de l'invention. Les différents modes de réalisation du procédé de l'invention qui ont été décrits ci-dessus, sont très avantageux car ils permettent de disperser les particules magnétiques le long de la chaîne du polymère conducteur et de les fixer à cette chaîne par des liaisons chimiques, -de conserver les propriétés magnétiques intrinsè- ques de ces particules, -de contrôler la quantité de particules dispersées, et d'obtenir le polymère conducteur comportant les particules magnétiques sous la forme de film, de couche mince déposée sur un support ou de poudre. D'autres caractéristiques et avantages de l'invention apparaîtront mieux à la lecture des exemples suivants donnés bien entendu à titre illustratif et non limitatif en référence au dessin annexé sur lequel les figures I et 2 sont des courbes de voltamétrie cyclique obtenues avec le matériau de l'exemple 1. Exempte I: Préparation électrochimique de polypyr- role dopé par Y-Fe O 3. * Dans cet exemple, on utilise le premier mode de réalisation du procédé de l'invention en polymérisant du pyrrole en présence d'une suspen- sion de particules de Y-Fe 203 dont la surface est modifiée par des groupes citrate pour être chargée négativement. On prépare cette suspension colloidale de particules magnétiques chargées de la façon suivante. On part d'un ferrofluide acide nitrique synthétisé selon le brevet FR 2 461 521, à base de particules de maghemite gamma Fe 203 dont les caractéristiques sont les suivantes: concentration en atomesmétalliques (Fe) = lmol/l acidité totale (HNO 3) = O,04 mol/l diamètre moyen des particules = 9 nm, densité de charge superficielle = 0,2 C/m 2. Elle est assurée par des protons adsorbés, tels que (H+ads)/(Fe) = 1,8 10-2. On ajoute une solution d'acide citrique ( 20 ml, 0,1 mol/l) à 100 ml de ce ferrofluide Il se forme un précipité qui est lavé, puis remis en suspension dans l'eau ( 50 ml), et peptisé par addition d'hydroxyde de tétraméthylammonium ( 4 ml, lmol/l) Le p H de la solution est voisin de 7. On introduit ensuite cette suspension de particules chargées dans un mélange acétonitri- le-eau ( 80/20 en volume) de façon à obtenir une solution ayant une concentration en fer de l'ordre de 0,1 mol/l. On introduit cette solution dans une cellule de 10 cm 3 comportant un montage à 3 électro- des dont une électrode de travail constituée par un disque de platine de 2 mm de diamètre, une électrode auxiliaire en platine et une électrode de référence Ag/Ag+ On ajoute à la solution 340 l de pyrrole pour obtenir une concentration en pyrrole de 0, Smol/l On dégaze la solution par passage d'argon, puis on porte l'électrode de travail au potentiel de 0,80 V jusqu'à ce qu'il passe dans Le circuit 6 m C On trace le voltammogramme à chaque fois que dans le circuit il passe lm C Les résultats obtenus avec un balayage de 5 Om V/s sont donnés sur la figure 1 qui représente les courbes de voltamétrie cyclique de L'électrode. Dans ces conditions, on forme sur l'élec- trode de travail un dépôt de polypyrrole dopé par des particules magnétiques. On lave ensuite l'électrode dans un mélange d'acétonitrile et d'eau ( 80/20 en volume), puis on étudie le comportement de l'électrode par voltampérométrie cyclique dans une solution constituée par un mélange d'acétonitrile et d'eau ( 90/10 en volume) contenant 0,1 mol/l de perchlorate de lithium avec un balayage de l'électrode de Om V/s. Sur la figure 2 qui illustre la courbe de voltamétrie cyclique obtenue, on voit que le polypyrrole se comporte comme un polymère conduc- teur. Exemple 2: Préparation électrochimique de polypyr- role dopé par des particules de Y-Fe 203 - On utilise la même suspension de particu- les magnétiques chargées que dans l'exemple 1 et on l'introduit dans de l'eau pour obtenir une concentration en fer de l'ordre de 0,1 mol/l On introduit ensuite la solution dans une cuve de cm 3 et on la dégaze par un léger bullage d'argon sous agitation magnétique On ajoute ensuite du pyrrole à raison de 0,5 mol/L. On réalise ensuite la polymérisation électrochimique en utilisant un montage à 3 électro- des dont une électrode de travail en oxyde mixte d'indium et d'étain de 6 cm 2, une électrode auxiliai- re en acier inoxydable de même surface et une électrode de référence Ag/Ag+, reliées à un poten- siostat. On impose à l'électrode de travail un courant de 0,5 m A/cm 2 jusqu'à ce qu'il passe dans le circuit 10,5 C. Dans ces conditions, on forme sur l'élec- trode de travail un dépôt de polypyrrole dopé par des particules magnétiques, ayant une épaisseur de 7 pm. On lave ensuite l'électrode à l'eau et à l'acétonitrile trois fois successivement, puis on décolle le film de l'électrode et on le sèche sous vide aux environs de 60 C. On mesure alors la conductivité électrique du film par la méthode des 4 pointes et on trouve une conductivité de 3,4 10-35/cm. On étudie les propriétés magnétiques du film par mesures de SQUID (Superconducting Quantum Interference Device) Grâce à ces mesures, on peut étudier la susceptibilité magnétique du matériau en fonction de la température et faire un dosage quantitatif du fer dans le polymère dopé. Dans ce cas, on constate que 4 charges négatives appartenant à un macroion magnétique sont associées à 4 charges positives appartenant à la chaîne du polypyrrole. La susceptibilité magnétique de ce matériau est constante en fonction de la température (de 2 K à 260 K) et elle est de l'ordre de 0, 06 mu/g de fer La résonance paramagnétique électronique (RPE) du matériau donne deux signaux centrés à g y 3 dont les largeurs de raies sont 900 G (Fe) et 3 G (polypyrrole). Exemple 3: Préparation chimique de polypyrrole dopé par des particules de Y-Fe 203. On utilise la même suspension colloidale de particules magnétiques chargées que dans l'exem- ple 1 et on l'introduit avec du persulfate d'ammonium dans de l'eau de façon à obtenir une concentration en fer de 0,04 mol/l et une concentration en persulfate de 0,3 mol/l On agite magnétiquement ce mélange à l'air et on lui ajoute du pyrrole de façon que le rapport des concentrations en pyrrole sur persulfate soit de 1/2,4. La réaction démarre immédiatement car il apparaît tout de suite un précipité noir de polymère On maintient l'agitation pendant 2 h , puis on filtre le mélange sur fritté On lave le précipité plusieurs fois avec de l'eau et de l'acétonitrile pour éliminer les oligomères, et on le sèche sous vide. On étudie ensuite les propriétés du précipité par spectrométrie infrarouge à transformée de Fourier et par résonance paramagnétique électronique. On observe en RPE une raie large (environ 800 G) caractéristique du fer Lorsqu'on approche un aimant, la poudre est attirée En spectrométrie infrarouge, on observe les deux bandes caractéristi- ques du polypyrrole: 918 et 1040 cm-1. On peut obtenir les mêmes résultats en réalisant la polymérisation par addition du persulfate au mélange de pyrrole et de suspension de particules magnétiques. Exemple 4: Préparation chimique de polypyrrole dopé par des particules de V-Fe 2003. On utilise dans cet exemple la même suspension de particules magnétiques chargées que dans l'exemple 1 et on la mélange à de l'eau pour obtenir une concentration en fer d'environ 0,2 mol/l On ajoute à 5 ml de cette solution (lmmol) de dichlorodicyanobenzoquinone (DDQ) qui est insolu- ble et on soumet la solution à une agitation magné- tique à la température ambiante et à l'air, puis on lui ajoute la quantité de pyrrole nécessaire, soit lmmol. Un précipité noir se forme immédiatement et après 12 h de temps de contact, on sépare le précipité par centrifugation, puis on le lave avec de l'eau et de l'alcool éthylique au Soxhlet. Apres séchage, la poudre obtenue qui réagit à l'approche d'un aimant est pastil Lée et on mesure sa conductivité Celle-ci est de 1,7 10- 25/cm pour une pastille de 0,35 mm d'épaisseur Le spectre infrarouge est caractéristique du polypyrrole conducteur. REVENDICATIONS 1 Matériau conducteur de l'électricité ayant des propriétés magnétiques, caractérisé en ce qu'il comprend un polymère conducteur électro- nique dans lequel sont dispersées de façon homogène des particules magnétiques liées chimiquement au polymère ou jouant le rôle de dopant du polymère. 2 Matériau selon la revendication 1, caractérisé en ce que le polymère est choisi dans le groupe comprenant les polymères du pyrrole, Les polymères du thiophène, les polymères de l'ani- line, les polymères de dérivés substitués du pyrro- le, les polymères de dérivés substitués du thiophène et les polymères de dérivés substitués de l'aniline. 3 Matériau selon l'une quelconque des revendications 1 et 2, caractérisé en ce que les particules magnétiques sont des particules d'oxyde répondant à la formule: Fe 2 MO 4 dans laquelle M est un atome de métal bivalent choisi parmi Fe, Co, Mn, Cu et Ni. 4 Matériau selon la revendication 1, caractérisé en ce que les particules magnétiques sont des particules d'oxyde de fer _'-Fe 203. 5 Matériau selon la revendication 4, caractérisé en ce que le polymère est du polypyrro- le. 6 Procédé de préparation d'un matériau selon l'une quelconque des revendications 1 à 5, caractérisé en ce qu'il consiste à polymériser un monomère précurseur du polymère conducteur électronique dans un milieu comprenant une suspen- sion colloîdale de particules magnétiques auxquelles sont fixés des groupes organiques chargés négative- ment. 7 Procédé de préparation d'un matériau selon l'une quelconque des revendications 1 à , caractérisé en ce qu'il consiste à polymériser un monomère précurseur du polymère conducteur électronique dans un milieu comprenant une suspen- sion colloîdale de particules magnétiques auxquelles sont fixés des groupes organiques chargés positive- ment. 8 Procédé selon l'une quelconque des revendications 6 et 7, caractérisé en ce que l'on réalise la polymérisation par oxydation électrochi- mique en utilisant comme électrolyte la suspension colloidale de particules magnétiques. 9 Procédé selon les revendications 6 et 7, caractérisé en ce que l'on réalise la polymérisation par oxydation chimique. 10 Procédé selon l'une quelconque des revendications 8 et 9, caractérisé en ce que l'on règle à la valeur appropriée la quantité de particules magnétiques dispersées dans le polymè- re conducteur électronique en ajoutant un électroly- te au milieu de polymérisation et en règlant la quantité d'électrolyte ajoutée. 11 Procédé selon la revendication 6, caractérisé en ce que les groupes chargés négative- ment proviennent d'un agent complexant le fer et possédant de plus un groupe C 00-, 503-, O 503- ou P 04 ne participant pas à la complexation du fer. 12 Procédé selon la revendication 11, caractérisé en ce que le groupe chargé négativement est un groupe citrate. 13 Procédé de préparation d'un matériau selon l'une quelconque des revendications 1 à , caractérisé en ce qu'il consiste à polymériser par oxydation chimique ou électrochimique un monomè- re précurseur du polymère conducteur électronique lié chimiquement à une particule magnétique. 14 Procédé selon la revendication 13, caractérisé en ce que la liaison chimique entre le monomère précurseur et la particule magnétique est une liaison covalente, une liaison ionique ou une liaison complexante. Procédé selon la revendication 13, caractérisé en ce que la particule magnétique est liée au monomère précurseur par t'intermédiaire d'une chaîne aliphatique, aromatique ou aliphatique aromatique comportant en bout de chaîne un groupe- ment approprié pour effectuer la liaison chimique avec la particule magnétique. 16 Procédé selon l'une quelconque des revendications 13 à 15, caractérisé en ce que l'on réalise la polymérisation en présence de monomère non lié à une particule magnétique et en ce que l'on contrôle la quantité de particules magnétiques dispersées dans le polymère formé en choisissant de façon appropriée la quantité de monomère non lié présente dans le milieu. 17 Procédé de préparation d'un matériau selon l'une quelconque des revendications 1 à 5, caractérisé en ce qu'il consiste à mettre en contact avec une suspension de particules magnéti- ques chargées un polymère conducteur dopé par des ions de façon à échanger au moins une partie des ions dopant le polymère conducteur par les particules magnétiques chargées de la suspension.